(57)【要約】【課題】初期防曇性及び防曇性能の長期持続性、並びに透明性に優れ、フィルムに塗布して防曇層を形成した際に、フィルム同士の密着（ブロッキング）が抑制されている防曇性組成物を提供し、且つ、当該防曇性組成物をフィルムに塗布して防曇層を形成した際に、湿気の多い場所でもフィルム同士の密着が抑制され、防曇層の表面を擦っても塗膜の脱落が抑制されている、表面強度が高い防曇層を形成可能な防曇性組成物を提供する。【解決手段】コロイダルシリカの一次粒子が環状に結合したネックレス状コロイダルシリカ、コロイダルシリカの一次粒子が鎖状に結合した鎖状コロイダルシリカ、及びバインダー樹脂を含有する防曇性組成物であって、  前記バインダー樹脂の質量（ＭＡ）と、前記ネックレス状コロイダルシリカの固形分質量及び前記鎖状コロイダルシリカの固形分質量の合計（ＭＢ）との比（ＭＡ）／（ＭＢ）が、０．２〜３．０である、ことを特徴とする防曇性組成物。【選択図】なし【特許請求の範囲】
【請求項１】
コロイダルシリカの一次粒子が環状に結合したネックレス状コロイダルシリカ、コロイダルシリカの一次粒子が鎖状に結合した鎖状コロイダルシリカ、及びバインダー樹脂を含有する防曇性組成物であって、
前記バインダー樹脂の質量（ＭＡ）と、前記ネックレス状コロイダルシリカの固形分質量及び前記鎖状コロイダルシリカの固形分質量の合計（ＭＢ）との比（ＭＡ）／（ＭＢ）が、０．２〜３．０である、
ことを特徴とする防曇性組成物。
【請求項２】
前記バインダー樹脂は、アクリル系樹脂及びウレタン系樹脂から選択される少なくとも１種を含む、請求項１に記載の防曇性組成物。
【請求項３】
前記ネックレス状コロイダルシリカの固形分質量と、前記鎖状コロイダルシリカの固形分質量との合計を１００質量％として、前記ネックレス状コロイダルシリカの固形分質量が５〜８５質量％であり、前記鎖状コロイダルシリカの固形分質量が１５〜９５質量％である、請求項１又は２に記載の防曇性組成物。
【請求項４】
請求項１〜３のいずれかに記載の防曇性組成物により形成された防曇層。
【請求項５】
合成樹脂フィルムの少なくとも片面に、請求項４に記載の防曇層が形成された防曇性フィルム。
【発明の詳細な説明】
【技術分野】
【０００１】
本発明は、防曇性組成物、防曇層及び防曇性フィルムに関する。
【背景技術】
【０００２】
従来、様々な分野でフィルム等の製品に防曇性を付与する技術が求められている。例えば、農業の分野では、農業用作物を栽培する場合、市場性及び生産性を高めるために、塩化ビニルフィルムや、ポリエチレン、エチレン−酢酸ビニル共重合体及びポリオレフィン系樹脂を主体とした特殊フィルム等の農業用フィルムにより被覆して有用作物を栽培する、ハウス栽培やトンネル栽培が盛んに行われている。
【０００３】
上述の農業用フィルムには、長期間使用しても光線透過性が低下しないことや、フィルムの内側表面に付着した水滴を、栽培作物に落下させることなくフィルム内面に沿って流下させるという、いわゆる防曇性が要求される。
【０００４】
フィルムに防曇性を付与する方法として、フィルムを形成する合成樹脂組成物に、ソルビタン脂肪酸エステル等の防曇剤を練り込む方法が用いられている。この方法は、練り込まれた防曇剤が樹脂表面へブリードアウトすることにより、フィルムに防曇性を発現させる方法であるが、当該方法によると、フィルムからの防曇剤のブリードアウトが速いため、フィルムをハウスに展張後１年も経過すると防曇性の効果が低下するという問題がある。
【０００５】
このような問題が解消された、農業用フィルムに防曇性を付与する方法として、ポリオレフィン系樹脂フィルムに、液状の防曇性組成物を含有する溶液を塗布する方法が挙げられる。ポリオレフィン系樹脂フィルムに液状の防曇性組成物を塗布する方法として、例えば、ポリオレフィン系樹脂などの合成樹脂表面に、コロイダルシリカや（特許文献１参照）、コロイダルアルミナ等の（特許文献２参照）無機微粒子を塗布し、防曇性を付与する方法が提案されている。
【０００６】
しかしながら、上述の方法では、フィルムの防曇性、即ち、初期防曇性や防曇性能の長期持続性が十分でなく、また、透明性が十分でないという問題がある。また、農業用フィルムが用いられる際には、湿気が多い梅雨の時期や雨でも使用するので、特に湿気が多い環境下ではフィルム表面の密着性が高くなり、フィルム同士のブロッキングが生じ、作業性に劣るという問題がある。さらに、防曇性組成物により形成された防曇層の表面を擦ってしまうと、フィルム表面に付着している防曇性組成物が流れ落ちてしまい防曇性が低下するという問題がある。
【０００７】
よって、初期防曇性及び防曇性能の長期持続性、並びに透明性に優れ、フィルムに塗布して防曇層を形成した際に、フィルム同士の密着（ブロッキング）が抑制される防曇性組成物の開発が望まれており、且つ、防曇性組成物をフィルムに塗布して防曇層を形成した際に、湿気の多い場所でもフィルム同士の密着が抑制され、防曇層の表面を擦っても塗膜の脱落が抑制されている、表面強度が高い防曇層を形成可能な防曇性組成物の開発が望まれている。
【先行技術文献】
【特許文献】
【０００８】
【特許文献１】特許第３４７３９８７号公報
【特許文献２】特許第４９４４３１１号公報
【発明の概要】
【発明が解決しようとする課題】
【０００９】
本発明は、上記の問題に鑑みてなされたものであり、初期防曇性及び防曇性能の長期持続性、並びに透明性に優れ、フィルムに塗布して防曇層を形成した際に、フィルム同士の密着（ブロッキング）が抑制されている防曇性組成物を提供することを目的とし、且つ、当該防曇性組成物をフィルムに塗布して防曇層を形成した際に、湿気の多い場所でもフィルム同士の密着が抑制され、防曇層の表面を擦っても塗膜の脱落が抑制されている、表面強度が高い防曇層を形成可能な防曇性組成物を提供することを目的とする。
【００１０】
本発明は、また、上記防曇性組成物を用いて形成された防曇層、及び、当該防曇層が形成された防曇性フィルムを提供することを目的とする。
【課題を解決するための手段】
【００１１】
本発明者等は、上記目的を達成すべく鋭意研究を重ねた結果、コロイダルシリカの一次粒子が環状に結合したネックレス状コロイダルシリカ、コロイダルシリカの一次粒子が鎖状に結合した鎖状コロイダルシリカ、及びバインダー樹脂を含有する防曇性組成物において、バインダー樹脂の質量（ＭＡ）と、ネックレス状コロイダルシリカの固形分質量及び鎖状コロイダルシリカの固形分質量の合計（ＭＢ）との比（ＭＡ）／（ＭＢ）を特定の範囲とすることにより上記目的を達成できることを見出し、本発明を完成するに至った。
【００１２】
即ち、本発明は、下記の防曇性組成物、防曇層及び防曇性フィルムに関する。
１．コロイダルシリカの一次粒子が環状に結合したネックレス状コロイダルシリカ、コロイダルシリカの一次粒子が鎖状に結合した鎖状コロイダルシリカ、及びバインダー樹脂を含有する防曇性組成物であって、
前記バインダー樹脂の質量（ＭＡ）と、前記ネックレス状コロイダルシリカの固形分質量及び前記鎖状コロイダルシリカの固形分質量の合計（ＭＢ）との比（ＭＡ）／（ＭＢ）が、０．２〜３．０である、
ことを特徴とする防曇性組成物。
２．前記バインダー樹脂は、アクリル系樹脂及びウレタン系樹脂から選択される少なくとも１種を含む、上記項１に記載の防曇性組成物。
３．前記ネックレス状コロイダルシリカの固形分質量と、前記鎖状コロイダルシリカの固形分質量との合計を１００質量％として、前記ネックレス状コロイダルシリカの固形分質量が５〜８５質量％であり、前記鎖状コロイダルシリカの固形分質量が１５〜９５質量％である、上記項１又は２に記載の防曇性組成物。
４．上記項１〜３のいずれかに記載の防曇性組成物により形成された防曇層。
５．合成樹脂フィルムの少なくとも片面に、上記項４に記載の防曇層が形成された防曇性フィルム。
【００１３】
本発明の防曇性組成物は、コロイダルシリカの一次粒子が環状に結合したネックレス状コロイダルシリカ、コロイダルシリカの一次粒子が鎖状に結合した鎖状コロイダルシリカ、及びバインダー樹脂を含有し、バインダー樹脂の質量（ＭＡ）と、ネックレス状コロイダルシリカの固形分質量及び鎖状コロイダルシリカの固形分質量の合計（ＭＢ）との比（ＭＡ）／（ＭＢ）が０．２〜３．０であるので、初期防曇性及び防曇性能の長期持続性、並びに透明性に優れており、フィルムに塗布して防曇層を形成した際に、フィルム同士の密着（ブロッキング）が抑制される。
【００１４】
本発明の防曇性組成物は、また、バインダー樹脂の質量（ＭＡ）と、ネックレス状コロイダルシリカの固形分質量及び鎖状コロイダルシリカの固形分質量の合計（ＭＢ）との比（ＭＡ）／（ＭＢ）が上述の範囲であるので、当該防曇性組成物をフィルムに塗布して防曇層を形成した際に、湿気の多い場所でもフィルム同士の密着が抑制され、防曇層の表面を擦っても塗膜の脱落が抑制されるので、表面強度が高い防曇層を形成することができる。
【００１５】
すなわち、本発明によれば、初期防曇性及び防曇性能の長期持続性、並びに透明性に優れ、フィルムに塗布して防曇層を形成した際に、フィルム同士の密着（ブロッキング）が抑制されている防曇性組成物を得ることができる。また、本発明によれば、上記防曇性組成物をフィルムに塗布して防曇層を形成した際に、湿気の多い場所でもフィルム同士の密着が抑制され、防曇層の表面を擦っても塗膜の脱落が抑制されている、表面強度が高い防曇層を形成可能な防曇性組成物を得ることができる。
【００１６】
本発明の防曇性組成物を用いて形成された防曇層及び防曇性フィルムは、上述の防曇性、防曇性能の長期持続性、透明性を備えており、フィルム同士の密着が抑制されており、且つ、湿気の多い場所でもフィルム同士の密着が抑制され、表面強度に優れている。
【００１７】
以下、本発明の防曇性組成物、防曇層及び防曇性フィルムについて詳細に説明する。
【００１８】
１．防曇性組成物
本発明の防曇性組成物は、コロイダルシリカの一次粒子が環状に結合したネックレス状コロイダルシリカ、コロイダルシリカの一次粒子が鎖状に結合した鎖状コロイダルシリカ、及びバインダー樹脂を含有し、バインダー樹脂の質量（ＭＡ）と、前記ネックレス状コロイダルシリカの固形分質量及び前記鎖状コロイダルシリカの固形分質量の合計（ＭＢ）との比（ＭＡ）／（ＭＢ）が、０．２〜３．０である。上記（ＭＡ）／（ＭＢ）が、０．２以上であると、上記防曇性組成物を用いて形成した防曇層が、より強度を発揮することができる。また、上記（ＭＡ）／（ＭＢ）が３．０以下であることにより、上記防曇性組成物を用いて形成した防曇層を備える防曇性フィルムは、より高い防曇性を発揮することができ、湿気の多い場所でのフィルム同士の密着を抑制できる。上記（ＭＡ）／（ＭＢ）は、０．２〜１．０であることが好ましく、０．３〜０．６であることがより好ましい。
【００１９】
（バインダー樹脂）
本発明の防曇性組成物が含有するバインダー樹脂としては特に限定されないが、アクリル系樹脂、ウレタン系樹脂等が好適に用いられる。
【００２０】
上記アクリル系樹脂としては、例えば、ガラス転移温度が３０〜８５℃の（メタ）アクリル系単量体の単独重合体、（メタ）アクリル系単量体と他の共重合可能な単量体との共重合体が挙げられる。
【００２１】
上記ガラス転移温度が３０〜８５℃の（メタ）アクリル系単量体としては、例えば、炭素数５〜２０の（メタ）アクリル酸（エステル）等が挙げられ、具体的には、（メタ）アクリル酸、（メタ）アクリル酸メチル、（メタ）アクリルアミド、（メタ）アクリロニトリル等を用いることができる。
【００２２】
上記（メタ）アクリル系単量体と共重合可能な他の単量体としては、例えば、炭素数４〜２０の不飽和結合を有するオレフィン系単量体が挙げられ、具体的には、ブタジエン、イソブテン、スチレン、α−メチルスチレン等が挙げられる。また、上記（メタ）アクリル系単量体と他の共重合可能な単量体との共重合体としては、例えば、（メタ）アクリル酸（エステル）−スチレン共重合体、アクリロニトリル−スチレン共重合体、アクリロニトリル−スチレン−（メタ）アクリル酸エステル共重合体等が挙げられる。
【００２３】
上記アクリル系樹脂の中でも、ポリ（メタ）アクリル酸メチル、及び（メタ）アクリル酸（メチル）−スチレン共重合体が好適に用いられる。
【００２４】
上記アクリル系樹脂は、単独で用いてもよいし、２種以上を組み合わせて用いてもよい。
【００２５】
上記ウレタン系樹脂としては、例えば、ポリエーテル系、ポリエステル系、ポリカーボネート系のアニオン性ポリウレタン樹脂を用いることができる。これらのウレタン系樹脂は、水性組成物、又はエマルジョンの形態で用いてもよい。
【００２６】
上記ウレタン系樹脂としては、防曇層の合成樹脂フィルムとの密着性、耐水性及び表面強度（耐傷付き性）に優れる点でポリカーボネート系のアニオン性ポリウレタン樹脂のエマルジョンが好ましく、防曇層の耐水性及び耐傷付き性が更に向上し、且つ防曇性を発現するまでの時間が短縮でき、防曇性が持続する点で、シラノール基を有するポリカーボネート系のアニオン性ポリウレタン樹脂のエマルジョンがより好ましい。これらのウレタン系樹脂は、１種または２種以上を組み合わせて使用してもよい。
【００２７】
（ネックレス状コロイダルシリカ）
ネックレス状コロイダルシリカは、コロイダルシリカの一次粒子が環状に結合したコロイダルシリカである。すなわち、上記ネックレス状コロイダルシリカは、数個ないし十数個のコロイダルシリカの一次粒子が、パールネックレスのように環状に凝集したコロイダルシリカである。上記ネックレス状コロイダルシリカは、一次粒子が環状に凝集していればよく、ネックレス状の環から分岐した分枝鎖があってもよい。また、一次粒子により形成される環は、完全な円形又は楕円形のものに限られず、歪な形状の環であってもよい。上記ネックレスコロイダルシリカの形状は、電子顕微鏡により観察することができる。
【００２８】
ネックレス状コロイダルシリカを形成するコロイダルシリカの一次粒子としては特に限定されず、従来公知のものを用いることができる。
【００２９】
上記コロイダルシリカの一次粒子の平均粒子径は、５〜３０ｎｍが好ましく、８〜２５ｎｍがより好ましい。平均粒子径が上記範囲のコロイダルシリカの一次粒子を用いることにより、より防曇性に優れた防曇性組成物とすることができる。コロイダルシリカの一次粒子の平均粒子径は、ＪＩＳ  Ｚ８８３０に準拠したＢＥＴ法により測定することができる。
【００３０】
上記ネックレス状コロイダルシリカは、一次粒子が結合し、７０〜２００ｎｍの長さに連なっていることが好ましく、８０〜１５０ｎｍの長さに連なっていることがより好ましい。上記ネックレス状コロイダルシリカの長さは、一次粒子の結合により形成される二次粒子の環の一周の長さである。ネックレス状コロイダルシリカの長さを上記範囲とすることにより、防曇性組成物がより防曇性に優れる。ネックレス状コロイダルシリカの長さは、電子顕微鏡により写真撮影し、撮影されたネックレス状コロイダルシリカの一周の長さを測ることにより測定することができる。
【００３１】
上記ネックレス状コロイダルシリカの市販品としては、日産化学工業部式会社製ネックレス状コロイダルシリカ  商品名：「ＳＴ−ＰＳ−Ｓ」、「ＳＴ−ＰＳ−Ｍ」、「ＳＴ−ＰＳ−ＳＯ」、「ＳＴ−ＰＳ−Ｓ−Ｋ」、「ＳＴ−ＰＳ−ＭＯ」が挙げられる。
【００３２】
（鎖状コロイダルシリカ）
鎖状コロイダルシリカは、コロイダルシリカの一次粒子が数個ないし十数個鎖状に結合したコロイダルシリカであり、環状構造を有しないコロイダルシリカである。上記鎖状コロイダルシリカは、一次粒子が鎖状に凝集していればよく、直鎖状であってもよいし、分枝鎖状であってもよい。上記鎖状コロイダルシリカの形状は、電子顕微鏡により観察することができる。
【００３３】
鎖状コロイダルシリカを形成するコロイダルシリカの一次粒子としては特に限定されず、従来公知のものを用いることができる。
【００３４】
上記コロイダルシリカの一次粒子の平均粒子径は、５〜２０ｎｍが好ましく、１０〜１５ｎｍがより好ましい。平均粒子径が上記範囲のコロイダルシリカの一次粒子を用いることにより、防曇性組成物が透明性に優れる。コロイダルシリカの一次粒子の平均粒子径は、ＪＩＳ  Ｚ８８３０に準拠したＢＥＴ法により測定することができる。
【００３５】
上記鎖状コロイダルシリカは、一次粒子が結合し、３０〜１５０ｎｍの長さに連なっていることが好ましく、４０〜１００ｎｍの長さに連なっていることがより好ましい。上記鎖状コロイダルシリカの長さは、一次粒子の結合により形成される鎖状の二次粒子の主鎖の長さと、分枝鎖の長さとの合計の長さである。鎖状コロイダルシリカの長さを上記範囲とすることにより、防曇性組成物が透明性に優れる。鎖状コロイダルシリカの長さは、電子顕微鏡により写真撮影し、撮影された鎖状コロイダルシリカの主鎖の長さと、分枝鎖の長さを測定して合計することにより測定することができる。
【００３６】
上記鎖状コロイダルシリカの市販品としては、日産化学工業部式会社製鎖状コロイダルシリカである、「スノーテックス−ＵＰ」シリーズ等が挙げられ、より具体的には、商品名：「ＳＴ−ＵＰ」、「ＳＴ−ＯＵＴ」等が挙げられる。
【００３７】
本発明の防曇性組成物に用いられるコロイダルシリカは、ネックレス状コロイダルシリカの固形分質量と、鎖状コロイダルシリカの固形分質量との合計を１００質量％として、ネックレス状コロイダルシリカの固形分質量が５〜８５質量％であり、鎖状コロイダルシリカの固形分質量が１５〜９５質量％であることが好ましい。ネックレス状コロイダルシリカの固形分質量が１０〜８０質量％であり鎖状コロイダルシリカの固形分質量が２０〜９０質量％であることがより好ましく、ネックレス状コロイダルシリカの固形分質量が１０〜７５質量％であり鎖状コロイダルシリカの固形分質量が２５〜９０質量％であることが更に好ましく、ネックレス状コロイダルシリカの固形分質量が１０〜３０質量％であり鎖状コロイダルシリカの固形分質量が７０〜９０質量％であることが特に好ましく、ネックレス状コロイダルシリカの固形分質量が１０〜２０質量％であり鎖状コロイダルシリカの固形分質量が８０〜９０質量％であることが最も好ましい。
【００３８】
コロイダルシリカの配合比を上記配合比とすることにより、防曇性組成物の初期防曇性、防曇性能の長期持続性、及び透明性が優れ、且つ、当該防曇性組成物を用いて得られる防曇性フィルム同士の密着も抑制され、これらの特性に特に優れた防曇性組成物を得ることができる。
【００３９】
上記ネックレス状コロイダルシリカの固形分質量と上記鎖状コロイダルシリカの固形分質量との合計は、防曇性組成物を１００質量％として、０．５〜１５質量％であることが好ましく、１〜１０質量％であることがより好ましい。上記コロイダルシリカの固形分質量の合計が多過ぎると白濁化して外観が悪くなるおそれがあり、少な過ぎると良好な防曇効果が発現できないおそれがある。
【００４０】
上記ネックレス状コロイダルシリカ、及び鎖状コロイダルシリカは、通常市販されている水に分散された製品そのもの、又は、通常市販されているシリカ粉末を水に分散させて水性ゾルとしたもののいずれを用いてもよい。
【００４１】
本発明の防曇性組成物は、通常液状で使用される。液状分散媒としては、水を含む親和性ないし水混合性溶媒が挙げられ、具体的には、水；メチルアルコール、エチルアルコール、イソプロピルアルコール等の一価アルコール類；エチレングリコール、ジエチレングリコール、グリセリン等の多価アルコール類；ベンジルアルコール等の環式アルコール類；セロソルブアセテート類；ケトン類等が挙げられる。これらの液状分散媒は、単独で用いても、併用して用いてもよい。
【００４２】
（他の成分）
本発明の防曇性組成物は、上記ネックレス状コロイダルシリカ、及び鎖状コロイダルシリカを含有していれば、更に、無機微粒子を含有していてもよい。このような無機微粒子としては、例えば、コロイダルアルミナ、球状コロイダルシリカ、シリコン微粒子等が挙げられる。
【００４３】
本発明の防曇性組成物には必要に応じて無機フィラー、紫外線吸収剤、光安定剤、酸化防止剤、滑剤、熱安定剤、帯電防止剤等を通常の量で配合することができる。
【００４４】
無機フィラーとしては、一般に用いられる各種の化合物があげられ、特に、カルシウム、マグネシウム、アルミニウム等の酸化物、水酸化物、炭酸塩、ケイ酸塩及び、その複合物が好ましい。具体的には、クレー（カオリンクレー、ソフタクレー、バードクレー、焼成クレー、ロウ石クレー）、タルク（滑石、フレンチチョーク）、アスベスト（クリソタイル、クロシドライド、アンモナイト、アンソフェライト、トレモライト、アクチノライト）、マイカ、ベントナイト、セリサイト、ゼオライト、アタパルジャイト、軽石粉、スレート粉、長石粉、ケイ灰石、フラースアース、トリポリ石、蛭石、含水又は無水の沈降性ケイ酸カルシウム、ケイ酸マグネシウム等で代表されるケイ酸塩、ハイドロタルサイト類（含水又は無水アルミニウム／マグネシウム塩基性炭酸塩、硫酸塩、硝酸塩、リン酸塩、アルミニウム／Ｚｎ塩基性炭酸塩、硫酸塩、硝酸塩、リン酸塩）、三酸化アンチモン、酸化マグネシウム、二酸化チタン、酸化亜鉛、酸化アルミ（含水又は無水）等の酸化物、炭酸カルシウム（重質炭カル、軽質炭カル、膠質炭カル又は沈降性炭カル、胡粉、チョーク、ウィッチング、アラレ石）、炭酸マグネシウム（沈降性、含水及び無水）等の炭酸塩、硫酸バリウム（バライト粉）、沈降性硫酸バリウム、硫酸カルシウム（石コウ、軟石コウ又は沈降性）、ブランフィクス等の硫酸塩、ライム（水酸化アルミ）、水酸化マグネシウム等の水酸化物、カーボンブラック（ファーネス、チャンネル、ランプ、サーマル、アセチレン）、グラファイト、炭素繊維、炭素球、無煙炭粉等の炭素原子からなるもの、銅、アルミニウム、ブロンズ、鉛、亜鉛、スチール等の金属の粉末、繊維、ホイスカーあるいはワイヤー、又は繊維状、球状、発泡、フライアッシュ球、シラスバルーン等のガラス物質、バリウムフェライト、マグネタイト、二硫化モリブデン、チタン酸カリ等が挙げられる。これらは、１種または２種以上を組合せて使用してもよい。
【００４５】
紫外線吸収剤としては、例えばベンゾトリアゾール系、ベンゾエート系、ベンゾフェノン系、シアノアクリレート系、フェニルサリシレート系等の紫外線吸収剤があげられる。中でも、ベンゾフェノン系紫外線吸収剤および／またはベンゾトリアゾール系紫外線吸収剤が特に好ましい。
【００４６】
光安定剤としては、防曇性組成物に通常配合される種々の化合物を使用することができる。具体的には例えば４−アセトキシ−２，２，６，６−テトラメチルピペリジン、ビス（２，２，６，６−テトラメチル−４−ピペリジン）アジペート、トリス（２，２，６，６−テトラメチル−４−ピペリジル）ベンゼン−１，３，５−トリカルボキシレート等のヒンダードアミン系化合物が挙げられる。
【００４７】
酸化防止剤としては、２，６−ジ−ｔｅｒｔ−ブチル−４−メチルフェノール、２，２’−メチレンビス（６−ｔｅｒｔ−ブチル−４−エチルフェノール）、ジラウリルチオジプロピオネート等が挙げられる。 
【００４８】
滑剤ないし熱安定剤としては、例えばポリエチレンワックス、流動パラフィン、ビスアマイド、ステアリン酸、ステアリン酸亜鉛、脂肪族アルコール、ステアリン酸カルシウム、ステアリン酸バリウム、リシノール酸バリウム、ジブチル錫ジラウレート、ジブチル錫ジマレート、有機リン酸金属塩、有機ホスファイト化合物、フェノール類、β−ジケトン化合物等が挙げられる。
【００４９】
上記各種添加剤は、それぞれ１種または２種以上を組合せて使用することができる。上記各種添加剤の配合量は、防曇性組成物の性能を悪化させない範囲、通常は防曇性組成物１００質量部当り１０質量部以下の範囲で選択することができる。
【００５０】
本発明の防曇性組成物の製造方法としては特に限定されず、従来公知の方法を用いることができる。例えば、上記ネックレス状コロイダルシリカ、上記鎖状コロイダルシリカ、バインダー樹脂、水、及び必要に応じて他の成分を添加し、ホモジナイザー等の撹拌装置により撹拌混合する方法が挙げられる。
【００５１】
２．防曇層
本発明は、上記防曇性組成物により形成された防曇層でもある。当該防曇層は、上記防曇性組成物を後述する合成樹脂フィルム等の表面に塗布し、乾燥させることにより得ることができる。
【００５２】
防曇層の厚みは、塗布後の防曇性組成物の固形分の厚みとして０．１〜３．０μｍ程度が好ましく、０．２〜２．０μｍ程度がより好ましい。
【００５３】
合成樹脂フィルム等の表面に防曇性組成物を塗布する方法としては特に限定されないが、例えば、ドクターブレードコート法、ロールコート法、ディップコート法、スプレーコート法、ロッドコート法、バーコート法、ナイフコート法、ハケ塗り等の公知の塗布方法が挙げられる。塗布された防曇性組成物を乾燥することにより、防曇層を形成することができる。乾燥方法は、自然乾燥又は強制乾燥のいずれの方法を採用してもよく、強制乾燥方法を採用する場合、好ましくは３０〜１２０℃、より好ましくは５０〜１００℃の温度範囲で乾燥すればよい。また、強制乾燥としては加熱乾燥が挙げられ、当該加熱乾燥としては、熱風乾燥法、赤外線乾燥法、遠赤外線乾燥法等が挙げられる。
【００５４】
３．防曇性フィルム
本発明は、合成樹脂フィルムの少なくとも片面に、上記防曇層が形成された防曇性フィルムでもある。合成樹脂フィルムに上記防曇層を形成することにより、初期防曇性、防曇性能の長期持続性、及び透明性に優れ、フィルム同士の密着が抑制された防曇性フィルムとすることができ、且つ、湿気の多い場所でもフィルム同士の密着が抑制され、防曇層の表面を擦っても塗膜の脱落が抑制されている、表面強度が高い防曇層を有する防曇性フィルムとすることができる。
【００５５】
上記合成樹脂フィルムを形成する樹脂としては、特に限定されないが、塩化ビニル樹脂；ポリエチレン、ポリプロピレン、エチレン−プロピレン共重合体、エチレン−ブテン共重合体、エチレン−４−メチル−１−ペンテン共重合体等のポリオレフィン樹脂；エチレン−酢酸ビニル共重合体；エチレン−アクリル酸共重合体等が挙げられる。特に、農業用フィルムとして用いる場合、透明性、耐候性及び経済性の点から、ポリオレフィン樹脂、エチレン−酢酸ビニル共重合体を用いることが好ましい。これらは、単独で用いてもよいし、２種以上を組み合わせて用いてもよい。
【００５６】
合成樹脂フィルム上に防曇層を形成する際の防曇性組成物の塗布方法、塗布条件、防曇層の厚み等は、上記防曇層において説明した方法によればよい。
【００５７】
合成樹脂フィルムと防曇層との接着性が十分でない場合には、合成樹脂フィルムの表面に、予めプラズマ放電処理、コロナ放電処理等の前処理を施しておいてもよい。
【００５８】
上記防曇性フィルムは、農業用フィルムであることが好ましい。上記防曇性フィルムは、初期防曇性及び防曇性能の長期持続性、並びに透明性に優れ、且つフィルムに塗布した際にフィルム同士の密着が抑制されており、且つ、湿気の多い場所でもフィルム同士の密着が抑制され、表面強度が高い防曇層を有するので、農業用フィルムとして、作物栽培用のハウス、トンネル等に用いるのに適している。
【００５９】
上記防曇性フィルムを農業用フィルムとして用い、ハウスに展張する場合、防曇層がハウスの内側となる面に形成されているように展張することが好ましい。防曇層がハウスの内側となる面に形成されていることにより、防曇性フィルムの内側表面に付着した水滴が、栽培作物へ落下するのを抑制することができる。
【００６０】
上記防曇性フィルムは、防曇層が合成樹脂フィルムの両面に形成されていてもよい。防曇層が合成樹脂フィルムの両面に形成された防曇性フィルムを農業用フィルムとして用い、ハウスに展張すると、上述のようにハウスの内側となる面に形成された防曇層により、水滴が栽培作物へ落下するのを抑制することができる上に、更に、ハウスの外側となる面に形成された防曇層により、ハウス外面の汚れを抑制することができる。
【発明の効果】
【００６１】
本発明の防曇性組成物は、初期防曇性及び防曇性能の長期持続性、並びに透明性に優れ、合成樹脂フィルムに塗布して防曇層を形成した際に、フィルム同士の密着（ブロッキング）が抑制されている。また、本発明の防曇性組成物は、合成樹脂フィルムに塗布して防曇層を形成した際に、湿気の多い場所でもフィルム同士の密着が抑制され、防曇層の表面を擦っても塗膜の脱落が抑制されている、表面強度が高い防曇層を形成することができる。
【００６２】
本発明の防曇性組成物を用いて形成された防曇層及び防曇性フィルムは、上述の防曇性、防曇性能の長期持続性、透明性を備えており、フィルム同士の密着が抑制されており、且つ、湿気の多い場所でもフィルム同士の密着が抑制され、表面強度に優れている。
【図面の簡単な説明】
【００６３】
【図１】本発明の防曇性フィルムの層構成の一例を示す断面図である。
【図２】本発明の防曇性フィルムの層構成の一例を示す断面図である。
【発明を実施するための形態】
【００６４】
（実施例）
以下、本発明の実施例について説明する。本発明は、下記の実施例に限定されない。
【００６５】
（合成樹脂フィルムの調製）
直鎖状低密度ポリエチレン（ＬＬＤＰＥ：ダウケミカル社製  商品名「エリート５１００」密度０．９２０ｇ／ｃｍ３、ＭＦＲ０．８ｇ／１０分）、赤外線吸収剤（無機フィラー：共和化学工業株式会社製  商品名「ＤＨＴ−４Ａ」）、及び、光安定剤（ＨＡＬＳ：ＢＡＳＦジャパン社製  商品名「ＴＩＮＵＶＩＮ７８３」）を表１に示す配合で混合し、２５ｍｍφダイを備える単層インフレーション成形装置（ＨＡＡＫＥ社製）を用い、成形温度１７０℃、ブロー比２．０の条件で押し出し成形して、厚さ１５０μｍの合成樹脂フィルムを調製した。
【００６６】
実施例１
表１に示す配合でバインダー樹脂、コロイダルシリカ、界面活性剤として非イオン界面活性剤（エアープロダクツアンドケミカルズ社製：商品名「サーフィノール４６５」）、及び、分散媒として脱イオン水を混合し、撹拌することにより防曇性組成物を調製した。バインダー樹脂は、表３に示す組成のアクリル樹脂Ａ（疎水性樹脂）を用いた。
【００６７】
疎水性樹脂であるアクリル樹脂Ａは、以下のようにして調製した。すなわち、四ツ口フラスコにポリオキシエチレンラウリルエーテル２質量部及び水８０質量部を仕込んで窒素ガス気流下で６０℃まで加熱した。反応温度を６０〜７０℃に保持しながら、過硫酸アンモニウム０．５質量部を添加し、更に表３に示した各単量体の混合物１００質量部を３時間にわたって滴下した。滴下終了後も温度を６０〜７０℃に２時間保持した後冷却し、バインダー樹脂であるアクリル樹脂Ａ（疎水性樹脂）の水分散液を製造した。バインダー樹脂のガラス転移温度は、４４℃であった。なお、バインダー樹脂のガラス転移温度は、フォックス（Ｆｏｘ）の式（１／Ｔｇ＝Ｗ１／Ｔｇ１＋Ｗ２／Ｔｇ２＋・・・Ｗｉ／Ｔｇｉ）により求めることができる。但し、ｉは構成単量体成分、Ｗｉは構成単量体成分ｉの質量分率、Ｔｇｉは構成単量体成分ｉのホモポリマーのガラス転移温度を表す。また、上記Ｔｇは、絶対温度（Ｋ）により計算した値である。
【００６８】
上述のようにして調製した防曇性組成物を、＃７バーコーターを用いて合成樹脂フィルム上に塗布した。防曇性組成物が塗布された合成樹脂フィルムを、７０℃のオーブン中で１分間保持し、防曇性組成物の液状分散媒を揮散させて防曇層とすることにより、防曇性フィルムを調製した。防曇性フィルムを形成する防曇層の被膜の厚みは約１．０μｍであった。
【００６９】
実施例２〜１０、比較例１〜８
表２のコロイダルシリカ、及び、表３又は４のバインダー樹脂を用い、防曇性組成物の配合を表１のように変更した以外は実施例１と同様にして、防曇性組成物、防曇層及び防曇性フィルムを調製した。
【００７０】
調製された実施例１〜１０、及び比較例１〜８の防曇性フィルムについて、以下の評価を行った。
【００７１】
＜透明性試験＞（ヘーズ測定）
ＪＩＳ  Ｋ７１０５に準拠した測定方法により、日本電色工業社：ＭＤＨ２０００を用いてヘーズを測定し、下記基準に従って評価した。
〇：１７以下
△：１７を超え、２４以下
×：２４を超える
【００７２】
＜アンチブロッキング性試験＞
ＪＩＳ  Ｐ８１４７に準拠した方法により、テスター産業株式会社：ＡＢ−５０２摩擦角測定機を用いて、下記測定条件により傾斜角度を測定し、下記基準に従って評価した。測定条件は、以下の通りである。すなわち、１３ｃｍ×２０ｃｍの試験片を、防曇層が上方に来るようにして両端をテープで固定した。また、１０００ｍｇ（６．３ｃｍ×１０．２ｃｍ）の滑り片に、１０ｃｍ×１１ｃｍの試験片を防曇層が下方に来るようにしてテープで貼り付けた。２つの試験片の防曇層同士が擦れる様にセットし、滑り片が滑り出す傾斜角度を測定した。
◎：２５°以下
〇：２５°を超え、３５°以下
△：３５°を超え、４５°以下
×：４５°を超える
【００７３】
＜アンチブロッキング性試験（湿潤条件）＞
ＪＩＳ  Ｐ８１４７に準拠した方法により、テスター産業株式会社：ＡＢ−５０２摩擦角測定機を用いて、下記測定条件により傾斜角度を測定した。測定条件は、以下の通りである。すなわち、１３ｃｍ×２０ｃｍの試験片を、防曇層が上方に来るようにして両端をテープで固定し、霧吹きにて０．２５ｍｇの脱イオン水を全面に吹きつけ湿潤状態とした。また、１０００ｍｇ（６．３ｃｍ×１０．２ｃｍ）の滑り片に、１０ｃｍ×１１ｃｍの試験片を防曇層が下方に来るようにしてテープで貼り付けた。２つの試験片の防曇層同士が擦れる様にセットし、滑り片が滑り出す傾斜角度を測定した。６回連続で滑り片を滑らせ、脱イオン水は、１回目のみ吹き付けた。また、６回目の滑り片が滑り出す傾斜角度を測定値とした。上述の傾斜角度の測定値に基づいて、下記基準に従って評価した。
○：５０°以下
△：５０°を超え、６５°以下
×：６５°を超える
【００７４】
＜耐傷性試験＞（コロイダルシリカ残存率）
試験片の防曇層に存在するコロイダルシリカの量（剥離前のコロイダルシリカの量）を蛍光Ｘ線装置で計測した。当該防曇層に、脱イオン水を０．２ｍｇ吹き付けた。脱イオン水を吹き付けた防曇層を、１００ｇの荷重を掛けてクラフト紙で１００回擦り、光Ｘ線装置で残存しているコロイダルシリカの量（剥離後のコロイダルシリカの量）を計測した。コロイダルシリカ残存率を、下記式に基づいて算出した。
［コロイダルシリカ残存率（％）］＝［剥離後のコロイダルシリカの量］／［剥離前のコロイダルシリカの量］×１００
算出されたコロイダルシリカ残存率に基づいて、下記基準に従って評価した。
◎：８４％を超える
〇：７５％を超え、８４％以下
△：５０％を超え、７５％以下
×：５０％以下
【００７５】
＜テープ剥離試験＞（コロイダルシリカ残存率）
試験片の防曇層に存在するコロイダルシリカの量（剥離前のコロイダルシリカの量）を蛍光Ｘ線装置で計測した。当該防曇層に、セロテープ（登録商標）を貼り付け一気に剥がした後、蛍光Ｘ線装置でコロイダルシリカの量（剥離後のコロイダルシリカの量）を計測した。コロイダルシリカ残存量を、下記式に基づいて算出した。
［コロイダルシリカ残存率（％）］＝［剥離後のコロイダルシリカの量］／［剥離前のコロイダルシリカの量］×１００
算出されたコロイダルシリカ残存率に基づいて、下記基準に従って評価した。
◎：８９％を超える
〇：７９％を超え、８９％以下
△：５９％を超え、７９％以下
×：５９％以下
【００７６】
＜防曇性試験＞（初期防曇性）
水を入れた水槽の上部に、試験片の防曇層が水槽側となるように、水面に対して３０°の角度をつけて試験片を設置した。水槽内の水面と、試験片の下端との距離を３０ｃｍとした。この状態で、外気温２０℃、水温４０℃の条件下で１時間保持し、試験片の表面に付着した水滴が流れ落ちるまでの時間を計測し、下記基準に従って評価した。
◎：１５分以下
〇：１５分を超え、２５分以下
△：２５分を超え、３５分以下
×：３５分を超える
【００７７】
＜防曇性試験＞（長期持続性）
水を入れた水槽の上部に、試験片の防曇層が水槽側となるように、水面に対して３０°の角度をつけて試験片を設置した。水槽内の水面と、試験片の下端との距離を３０ｃｍとした。この状態で、外気温２０℃、水温４０℃の条件下で１２０日間保持し、試験片の表面に水滴が付着している面積を、５日、１０日、２０日、３０日、４０日、１２０日の時点で計測し、下記基準に従って評価した。
〇：水滴の付着面積が試験片の面積の１０％以下
△：水滴の付着面積が試験片の面積の１０％を超え、５０％以下
×：水滴の付着面積が試験片の面積の５０％を超える
【００７８】
＜防曇性試験＞（傷付き後の防曇性）
試験片の防曇層に脱イオン水を０．２ｍｇ吹き付けた。脱イオン水を吹き付けた防曇層の表面を、１００ｇの荷重を掛けてクラフト紙で１００回擦り、水を入れた水槽の上部に、試験片の防曇層が水槽側となるように、水面に対して３０°の角度をつけて試験片を設置した。水槽内の水面と、試験片の下端との距離を３０ｃｍとした。この状態で、外気温２０℃、水温４０℃の条件下で３０日間保持し、試験片の表面に水滴が付着している面積を、５日、１０日、２０日、３０日、の時点で計測し、下記基準に従って評価した。
〇：水滴の付着面積が試験片の面積の１０％以下
△：水滴の付着面積が試験片の面積の１０％を超え、５０％以下
×：水滴の付着面積が試験片の面積の５０％を超える
結果を表１に示す。
【００７９】
【表１】
2015168692.tif 000002
【００８０】
【表２】
2015168692.tif 000003
【００８１】
【表３】
2015168692.tif 000004
【００８２】
【表４】
2015168692.tif 000005
【符号の説明】
【００８３】
１…防曇性フィルム、２…合成樹脂フィルム、３…防曇層
【図１】
2015168692.tif 000006
【図２】
2015168692.tif 000007